(57)【要約】【課題】本発明は、色再現性が良好なカラーフィルタを簡便に製造することが可能なカラーフィルタの製造方法を提供することを主目的としている。【解決手段】上記目的を達成するために、本発明は、表面に遮光部が形成された基材の前記遮光部の開口部にインクジェット方式により着色層形成用塗工液を塗布して着色層を形成する着色層形成工程を有する、赤色、緑色および青色を少なくとも含む４色以上の画素部を備えたカラーフィルタの製造方法であって、前記着色層形成工程は、前記画素部の色数よりも少ない数の前記着色層形成用塗工液を使用して全着色層を形成する工程であり、かつ、少なくとも１つの前記画素部において２色以上の着色層形成用塗工液をインクジェット方式で同一の前記遮光部の開口部に塗布することにより混色着色層からなる画素部を形成する混色着色層形成工程を有することを特徴とするカラーフィルタの製造方法を提供する。【選択図】図１
2008165050.tif 000002
【特許請求の範囲】
【請求項１】
表面に遮光部が形成された基材の前記遮光部の開口部にインクジェット方式により着色層形成用塗工液を塗布して着色層を形成する着色層形成工程を有する、赤色、緑色および青色を少なくとも含む４色以上の画素部を備えたカラーフィルタの製造方法であって、
前記着色層形成工程は、前記画素部の色数よりも少ない数の前記着色層形成用塗工液を使用して全着色層を形成する工程であり、かつ、少なくとも１つの前記画素部において２色以上の着色層形成用塗工液をインクジェット方式で同一の前記遮光部の開口部に塗布することにより混色着色層からなる画素部を形成する混色着色層形成工程を有することを特徴とするカラーフィルタの製造方法。
【請求項２】
前記混色着色層形成工程が、前記遮光部の開口部に１色目の前記着色層形成用塗工液を塗布し、硬化させて、１色目の着色層を形成した後、前記１色目の着色層上に２色目の前記着色層形成用塗工液を塗布する工程であることを特徴とする請求項１に記載のカラーフィルタの製造方法。
【請求項３】
前記混色着色層を形成する着色層形成用塗工液の少なくとも１つが赤色、緑色、および青色から選択された着色層形成用塗工液であることを特徴とする請求項１または請求項２に記載のカラーフィルタの製造方法。
【請求項４】
前記混色着色層を形成する前記着色層形成用塗工液の組み合わせが、青色着色層形成用塗工液と緑色着色層形成用塗工液との組み合わせ、青色着色層形成用塗工液と黄色着色層形成用塗工液との組み合わせ、および緑色着色層形成用塗工液と黄色着色層形成用塗工液との組み合わせから選択される少なくとも一つの組み合わせであることを特徴とする請求項１から請求項３までのいずれかの請求項に記載のカラーフィルタの製造方法。
【請求項５】
基材と、前記基材上にパターン状に形成された遮光部と、前記遮光部の開口部にインクジェット方式により形成された赤色、緑色および青色を少なくとも含む４色以上の画素部とを有するカラーフィルタであって、
少なくとも１色の前記画素部が、２色以上の着色層を積層してなる積層着色層からなり、前記積層着色層の少なくとも１色の着色層が、他色の前記画素部を構成する着色層と同色であることを特徴とするカラーフィルタ。
【請求項６】
前記積層着色層の少なくとも１色の着色層が、赤色、緑色または青色であることを特徴とする請求項５に記載のカラーフィルタ。
【請求項７】
前記積層着色層の組み合わせが、青色着色層と緑色着色層との組み合わせ、青色着色層と黄色着色層との組み合わせ、および緑色着色層と黄色着色層との組み合わせから選択される少なくとも一つの組み合わせであることを特徴とする請求項５または請求項６に記載のカラーフィルタ。
【発明の詳細な説明】
【技術分野】
【０００１】
本発明は、各種液晶表示装置等に用いられ、色再現性に優れたカラーフィルタの製造方法およびカラーフィルタに関する。
【背景技術】
【０００２】
近年、パーソナルコンピューターの発達、特に携帯用パーソナルコンピューターの発達に伴い、液晶表示装置、とりわけカラー液晶表示装置の需要が増加する傾向にある。このカラー液晶表示装置には、通常赤（Ｒ）、緑（Ｇ）、および青（Ｂ）の３原色の着色層とこれを仕切るブラックマトリックスとを備えたカラーフィルタが設けられており、このカラーフィルタのＲ、Ｇ、およびＢのそれぞれの画素に対応する電極をＯＮ、ＯＦＦさせることで液晶がシャッタとして作動し、Ｒ、Ｇ、およびＢのそれぞれの画素を光が通過してカラー表示が行われる。
【０００３】
近年、このようなカラーフィルタについて色再現領域の拡大が求められているが、上述したようなＲ、Ｇ、およびＢの３原色の着色層からなる画素部を有するカラーフィルタをカラー液晶表示装置に用いた場合、表現可能な色は、例えばｘｙ色度図上におけるＲＧＢの色三角形により規定される領域内の色に限られてしまうため、色再現領域の拡大には限界があり、カラーフィルタの色再現性の向上は困難という問題を有していた。
【０００４】
カラーフィルタの色再現性を向上させる方法としては、例えば特許文献１に、６原色の着色層を形成する方法が開示されている。しかしながら、このような６原色の着色層を形成する方法においては、例えばフォトリソグラフィー法を用いて着色層を形成する場合、塗工液の塗布、露光、現像のサイクルを計６回繰り返すこととなり、工程が煩雑となるといった問題があった。
【０００５】
【特許文献１】特開２００５−６２８３３号公報
【発明の開示】
【発明が解決しようとする課題】
【０００６】
以上のことから、色再現性が良好なカラーフィルタを簡便に製造することが可能なカラーフィルタの製造方法の提供が望まれている。
【課題を解決するための手段】
【０００７】
本発明は、表面に遮光部が形成された基材の上記遮光部の開口部にインクジェット方式により着色層形成用塗工液を塗布して着色層を形成する着色層形成工程を有する、赤色、緑色および青色を少なくとも含む４色以上の画素部を備えたカラーフィルタの製造方法であって、上記着色層形成工程は、上記画素部の色数よりも少ない数の上記着色層形成用塗工液を使用して全着色層を形成する工程であり、かつ、少なくとも１つの上記画素部において２色以上の着色層形成用塗工液をインクジェット方式で同一の上記遮光部の開口部に塗布することにより混色着色層からなる画素部を形成する混色着色層形成工程を有することを特徴とするカラーフィルタの製造方法を提供する。
【０００８】
本発明によれば、２色以上の着色層形成用塗工液を用いて混色着色層からなる画素部を形成することにより、４色以上の画素部を形成するものであるので、色再現領域を広げることが可能となり、色再現性の良好なカラーフィルタを得ることができる。
また、本発明によれば、上記混色着色層が２色以上の着色層形成用塗工液をインクジェット方式で同一の遮光部の開口部に塗布して形成されることにより、塗布時の着色層形成用塗工液の吐出量を変化させることで、所望の色度を有する混合着色層からなる画素部を形成することが可能となるため、色再現性に優れたカラーフィルタを製造することができる。
さらに、本発明によれば、各着色層をインクジェット方式により形成することから、フォトリソグラフィー法と比較して、工程数を少なくすることができるため、簡便にカラーフィルタを製造することが可能となる。また、画素部の色数よりも少ない数の着色層形成用塗工液を使用して全着色層を形成することから、少ない工程数で、多くの画素部を形成することが可能となるため、製造効率に優れたカラーフィルタの製造方法とすることができる。
【０００９】
上記発明においては、上記混色着色層形成工程が、上記遮光部の開口部に１色目の上記着色層形成用塗工液を塗布し、硬化させて、１色目の着色層を形成した後、上記１色目の着色層上に２色目の上記着色層形成用塗工液を塗布する工程であることが好ましい。１色目の着色層形成用塗工液を硬化させた後、２色目の着色層形成用塗工液を塗布することにより、上記混色着色層が２層からなるものとすることができるため、色ムラが少なく、均一に混色した混色着色層を形成することができる。
【００１０】
また、上記発明においては、上記混色着色層を形成する着色層形成用塗工液の少なくとも１つが赤色、緑色、および青色から選択された着色層形成用塗工液であることが好ましい。これにより、３原色である赤色、緑色および青色の画素部を形成しやすいからである。
【００１１】
さらに、上記発明においては、上記混色着色層を形成する着色層形成用塗工液の組み合わせが、青色着色層形成用塗工液と緑色着色層形成用塗工液との組み合わせ、青色着色層形成用塗工液と黄色着色層形成用塗工液との組み合わせ、および緑色着色層形成用塗工液と黄色着色層形成用塗工液との組み合わせから選択される少なくとも一つの組み合わせであることが好ましい。上記混色着色層が、上述したような色の組み合わせで形成されることにより、色再現領域が広がり、色再現性に優れたカラーフィルタを得ることが可能となるからである。
【００１２】
また、本発明は、基材と、上記基材上にパターン状に形成された遮光部と、上記遮光部の開口部にインクジェット方式により形成された赤色、緑色および青色を少なくとも含む４色以上の画素部とを有するカラーフィルタであって、少なくとも１色の上記画素部が、２色以上の着色層を積層してなる積層着色層からなり、上記積層着色層の少なくとも１色の着色層が、他色の上記画素部を構成する着色層と同色であることを特徴とするカラーフィルタを提供する。
【００１３】
本発明によれば、上記積層着色層が２色以上の着色層の積層からなるものとすることにより、４色以上の画素部を有するカラーフィルタとするものであるので、色再現領域の拡大が可能となるため、色再現性に優れたカラーフィルタとすることが可能となる。
また、本発明によれば、少なくとも１色の画素部が積層着色層からなることにより、色ムラの少ない画素部を有するカラーフィルタとすることができる。
さらに、本発明によれば、４色以上の画素部がインクジェット方式により形成されたものとすることから、フォトリソグラフィー法と比較して、製造工程数が少ないため、簡便に製造されたカラーフィルタとすることが可能となる。また、積層着色層の少なくとも１色の着色層が、他色の画素部を構成する着色層と同色であることにより、製造工程数を少なくすることが可能となるため、効率よく製造されたカラーフィルタとすることができる。
【００１４】
上記発明においては、上記積層着色層の少なくとも１色の着色層が、赤色、緑色または青色であることが好ましい。これにより、３原色である赤色、緑色および青色の画素部の形成を容易とすることができるからである。
【００１５】
また、上記発明においては、上記積層着色層の組み合わせが、青色着色層と緑色着色層との組み合わせ、青色着色層と黄色着色層との組み合わせ、および緑色着色層と黄色着色層との組み合わせから選択される少なくとも一つの組み合わせであることが好ましい。上記積層着色層が上述した色の組み合わせからなることにより、色再現領域が広がり、色再現性の優れたカラーフィルタを得ることが可能となるからである。
【発明の効果】
【００１６】
本発明によれば、色再現性が良好なカラーフィルタを簡便に製造することができるという効果を奏する。
【発明を実施するための最良の形態】
【００１７】
本発明は、各種液晶表示装置等に用いられるカラーフィルタの製造方法、およびカラーフィルタに関するものである。以下、それぞれについて説明する。
【００１８】
Ａ．カラーフィルタの製造方法
まず、本発明のカラーフィルタの製造方法について説明する。本発明のカラーフィルタの製造方法は、表面に遮光部が形成された基材の上記遮光部の開口部にインクジェット方式により着色層形成用塗工液を塗布して着色層を形成する着色層形成工程を有する赤色、緑色および青色を少なくとも含む４色以上の画素部を備えたカラーフィルタの製造方法であって、上記着色層形成工程は、上記画素部の色数よりも少ない数の上記着色層形成用塗工液を使用して全着色層を形成する工程であり、かつ、少なくとも１つの上記画素部において２色以上の着色層形成用塗工液をインクジェット方式で同一の上記遮光部の開口部に塗布することにより混色着色層からなる画素部を形成する混色着色層形成工程を有することを特徴とする方法である。
【００１９】
本発明のカラーフィルタの製造方法は、例えば図１に示すように、基材１上にパターン状に形成された遮光部２の開口部ＸとＹとに、青色着色層形成用塗工液１０ａをインクジェット方式により塗布し（図１（ａ））、さらにこの遮光部２の開口部ＸとＺとに、緑色着色層形成用塗工液１０ｂをインクジェット方式により塗布し（図１（ｂ））、硬化させることにより、開口部Ｘに青色着色層４Ｂと緑色着色層４Ｇとが積層された混色着色層３からなる画素部（シアン画素部Ｃ）を形成する（図１（ｃ））混色着色層形成工程を有する方法である。また、この際、図１（ｃ）に例示するように、混色着色層３からなるシアン画素部Ｃの形成と同時に、開口部Ｙに青色着色層４Ｂからなる青色画素部Ｂ、および開口部Ｚに緑色着色層４Ｇからなる緑色画素部Ｇが形成され、さらに別途、赤色着色層形成用塗工液を用いて赤色着色層４Ｒからなる赤色画素部Ｒが形成される。
【００２０】
従来のＲ、Ｇ、およびＢの３原色の画素部を有するカラーフィルタの場合、上述したように、ｘｙ色度図上におけるＲＧＢの色三角形により規定される領域内の色しか表すことができなかったため、色再現性の向上は困難であるといった問題があった。
【００２１】
一方、本発明においては、２色以上の着色層形成用塗工液を用いて混色着色層からなる画素部を形成し、４色以上の画素部を形成するものであるので、従来のＲＧＢ３原色の画素部を有するカラーフィルタと比較して、色再現領域を広げることが可能となる。これは、例えば図１（ｃ）に示すように、カラーフィルタにおける４色の画素部が赤色着色層４Ｒからなる赤色画素部Ｒ、緑色着色層４Ｇからなる緑色画素部Ｇ、青色着色層４Ｂからなる青色画素部Ｂ、および青色着色層４Ｂと緑色着色層４Ｇとが混色された混色着色層３からなるシアン画素部Ｃから構成される場合、例えば図６に示すｘｙ色度図において、混色着色層からなるシアン画素部の示す色の色座標Ｃは、Ｒ（赤色）、Ｇ（緑色）、およびＢ（青色）の色三角形の領域外とすることができるからである。すなわち、２色の着色層形成用塗工液を混色させた場合、混色着色層が示す色の色座標は、常に混色させた色の色座標同士を結んだ直線よりも外側に位置することとなる。このため、全ての色座標同士を直線で結んで形成される図形の領域が拡大されるため、色再現領域が広がることとなる。したがって、本発明によれば、色再現性の良好なカラーフィルタを得ることが可能となるのである。
【００２２】
また、本発明においては、上記混色着色層が２色以上の着色層形成用塗工液をインクジェット方式で同一の遮光部の開口部に塗布して形成される。そのため、塗布する各着色層形成用塗工液の吐出量を変化させることで、２色以上の着色層形成用塗工液の混合比を容易に調整することができるため、上記混色着色層からなる画素部の色度の制御を容易に行うことが可能となる。したがって、色再現性に優れたカラーフィルタを製造することができる。
【００２３】
さらに、本発明によれば、４色以上の画素部を構成する着色層をインクジェット方式により形成することから、塗布、露光および現像を繰り返すフォトリソグラフィー法と比較して、工程数を少なくすることができるため、簡便にカラーフィルタを製造することが可能となる。また、本発明において形成される全着色層が、画素部の色数よりも少ない数の着色層形成用塗工液を使用して形成されることから、少ない工程数で、多くの画素部を形成することが可能となるため、製造効率に優れたカラーフィルタの製造方法とすることができる。
【００２４】
本発明により製造されるカラーフィルタにおける画素部は、赤色、緑色および青色を少なくとも含む４色以上の画素部により構成されるものであれば特に限定されるものではないが、製造効率および実用性の面から、通常４色〜６色程度、中でも４色〜５色程度であることが好ましい。
以下、本発明のカラーフィルタの製造方法について、工程ごとに詳しく説明する。
【００２５】
１．着色層形成工程
まず、本発明における着色層形成工程について説明する。本発明における着色層形成工程は、表面に遮光部が形成された基材の上記遮光部の開口部にインクジェット方式により着色層形成用塗工液を塗布して着色層を形成する工程であって、上記画素部の色数よりも少ない数の上記着色層形成用塗工液を使用して全着色層を形成する工程であり、かつ、少なくとも１つの上記画素部において２色以上の着色層形成用塗工液をインクジェット方式で同一の上記遮光部の開口部に塗布することにより混色着色層からなる画素部を形成する混色着色層形成工程を有するものである。
【００２６】
上記着色層形成工程は、上記画素部の色数よりも少ない数の上記着色層形成用塗工液を使用して全着色層を形成するものである。本発明においては、後述する混色着色層形成工程において混色着色層の形成に用いられる着色層形成用塗工液が、他色の画素部を構成する着色層の形成にも用いられることにより、使用する着色層形成用塗工液の色数を画素部の色数よりも少なくすることができる。この際、混色着色層および他色の画素部を構成する着色層の形成に併用される着色層形成用塗工液の色数は、全着色層の形成に必要な着色層形成用塗工液の色数が画素部の色数よりも少なくなるものであれば特に限定されるものではなく、混色着色層の形成に用いられる着色層形成用塗工液のうち全色であってもよく、またそのうちの何色かであってもよい。なお、他色の画素部を構成する着色層とは、他の混色着色層を構成する着色層であってもよく、また１色の着色層形成用塗工液により形成された着色層（後述する無混色着色層）であってもよい。
【００２７】
また、このような着色層形成工程は、通常、上記混色着色層形成工程と、着色層形成用塗工液を混色させずに１色の着色層形成用塗工液から画素部を形成する無混色着色層形成工程との二つの工程に分けられる。
以下、それぞれの工程について説明する。
【００２８】
ａ．混色着色層形成工程
まず、本発明における混色着色層形成工程について説明する。本発明における混色着色層形成工程は、少なくとも１つの上記画素部において２色以上の着色層形成用塗工液をインクジェット方式で同一の上記遮光部の開口部に塗布することにより混色着色層からなる画素部を形成する工程である。
【００２９】
上記混色着色層の形成に用いられる着色層形成用塗工液としては、２色以上の着色層形成用塗工液であれば特に限定されるものではないが、本発明においては、２色〜３色であることが好ましく、特に２色であることが好ましい。混色数が多すぎると、工程が煩雑になる場合があるからである。
【００３０】
本発明において、上記混色着色層を形成する方法としては、同一の遮光部の開口部に２色以上の着色層形成用塗工液をインクジェット方式で塗布することにより、混色着色層を形成することが可能な方法であれば特に限定されるものではなく、例えば２色の着色層形成用塗工液を用いて混色着色層を形成する場合、１色目の着色層形成用塗工液を遮光部の開口部に塗布した後、１色目の着色層形成用塗工液が硬化する前に２色目の着色層形成用塗工液を塗布し、１色目の着色層形成用塗工液と２色目の着色層形成用塗工液とを遮光部の開口部上で混合させる方法であってもよく、また１色目の着色層形成用塗工液を遮光部の開口部に塗布し、硬化させた後、その上に２色目の着色層形成用塗工液を塗布する方法であってもよい。本発明においては、後者の１色目の着色層形成用塗工液を硬化させた後、１色目の着色層形成用塗工液を塗布する方法とすることが好ましい。この方法の場合、例えば図１（ｃ）に示すように、上記混色着色層３が、青色着色層４Ｂおよび緑色着色層４Ｇの２色の着色層の積層からなるものとすることができるため、色ムラが少なく、均一に混色した混色着色層を形成することができるからである。
【００３１】
また、１色目の着色層形成用塗工液が硬化した後に２色目の着色層形成用塗工液を塗布する方法の場合、本発明においては２色目の着色層形成用塗工液が１色目の着色層形成用塗工液と混合しない程度に、上記１色目の着色層形成用塗工液を硬化させることが好ましい。具体的には、１色目の着色層形成用塗工液の溶媒を除去した後、もしくは着色層形成用塗工液に用いられる樹脂が熱硬化性樹脂等の硬化性樹脂である場合は、熱処理等の硬化処理を行った後、２色目の着色層形成用塗工液を塗布することが好ましい。なお、硬化処理としては、用いる硬化樹脂等に応じて適宜選択され、熱処理やＵＶ処理等、一般的にインクジェット方式により着色層を形成する場合に用いる方法と同様とすることができる。
【００３２】
本発明においては、上述したように、上記着色層形成工程は、カラーフィルタにおける画素部の色数よりも少ない色数の着色層形成用塗工液を使用して全着色層を形成する工程であることから、上記混色着色層の形成に用いられる２色以上の着色層形成用塗工液が、他色の画素部を構成する着色層の形成にも用いられるものである。このような上記混色着色層の形成に用いられる２色以上の着色層形成用塗工液が、他色の画素部を構成する着色層の形成に用いられる例としては、図１に示すように、赤色、緑色および青色の３色の着色層形成用塗工液から４色の画素部を有するカラーフィルタを形成する例を挙げることができる。具体的には、基材１上にパターン状に形成された遮光部２の開口部ＸとＹとに１色目の青色着色層形成用塗工液１０ａをインクジェット方式により塗布し（図１（ａ））、続いて遮光部２の開口部ＸとＺとに、２色目の緑色着色層形成用塗工液１０ｂをインクジェット方式により塗布し（図１（ｂ））、青色着色層４Ｂと緑色着色層４Ｇとの積層である混色着色層３からなるシアン画素部Ｃ、青色着色層４Ｂからなる青色画素部Ｂ、および緑色着色層４Ｇからなる緑色画素部Ｇが形成される（図１（ｃ））。なお、この後、残り１色の赤色着色層形成用塗工液を用いて、赤色着色層４Ｒからなる赤色画素部Ｒが形成される（図１（ｃ））。
【００３３】
このように、上記混色着色層の形成に用いられる２色以上の着色層形成用塗工液が、他色の画素部を構成する着色層の形成にも用いられることにより、例えば図１に例示する製造方法の場合、使用する着色層形成用塗工液の色数を３色とすることができ、全着色層の形成に必要な着色層形成用塗工液の色数をより少ないものとすることができる。
【００３４】
また、上記混色着色層の形成に用いられる２色以上の着色層形成用塗工液が、他色の画素部を構成する着色層の形成にも用いられる場合、併用される着色層形成用塗工液は同時に塗布されても良く、別々に分けて塗布されても良いが、本発明においては、製造効率上、同時に塗布されることが好ましい。
【００３５】
また、本発明においては、上記混色着色層形成工程により形成される混色着色層が、４色以上の画素部のうち１色以上の画素部をなすものであればよく、例えば１色であってもよく、２色であってもよく、全色であってもよい。中でも本発明においては、１色または２色程度の画素部が混色着色層からなるものとすることが好ましい。混色着色層が多すぎると、製造効率上好ましくないからである。
【００３６】
上記混色着色層の形成に用いられる２色以上の着色層形成用塗工液の色の組み合わせとしては、混色により得られる色が所望の色となるよう適宜選択されるものである。このような組み合わせに用いる個々の着色層形成用塗工液の色としては、一般的なカラーフィルタの着色層の形成に使用される塗工液と同色とすることができ、例えば赤色、青色、緑色、黄色、シアンおよびマゼンタ等を挙げることができる。
【００３７】
本発明においては、上記混色着色層の形成に用いられる２色以上の着色層形成用塗工液のうち少なくとも１色が赤色、青色、および緑色から選択されるものであることが好ましい。これにより、３原色である赤色、青色および緑色の画素部の形成を容易なものとすることができるからである。
【００３８】
また、上記混色着色層の形成に用いる着色層形成用塗工液の色の組み合わせとして好適なものは、青色と緑色との組み合わせ、青色と黄色との組み合わせ、および緑色と黄色との組み合わせを挙げることができる。このような色を組み合わせることにより、色再現領域がより広がり、色再現性に優れたものとすることが可能となるからである。なお、青色と緑色とを組み合わせることによりシアンが表現でき、青色と黄色とを組み合わせることにより緑色が表現でき、緑色と黄色とを組み合わせることにより黄緑色を表現できる。
【００３９】
また、組み合わせる色の比率としては、所望の色味となるよう適宜調整して決定される。このような色の比率の調整は、各色の着色層形成用塗工液の吐出量を調整することにより容易に行うことができる。
【００４０】
なお、本発明に用いられる着色層形成用塗工液は、カラーフィルタの着色層をインクジェット方式により形成する際に、一般的に用いられるものと同様とすることができ、例えば熱硬化性樹脂やＵＶ硬化性樹脂等の硬化性樹脂や、染料または顔料、各種添加剤等を含有するもの等とすることができる。これらの各材料については、一般的なインクジェット用の着色層形成用塗工液に用いられているものと同様とすることができる。
【００４１】
また本発明により形成される混色着色層の膜厚は、形成する着色層全体の膜厚や、着色層のパターン、種類等に応じて適宜選択されることとなる。
【００４２】
また、本発明に用いられる遮光部としては、隣り合う着色層同士の混色を防止するために、通常撥液性を有するものが用いられ、一般的にインクジェット方式により着色層が形成されたカラーフィルタに用いられる遮光部と同様とすることができる。
【００４３】
また、本発明に用いられる基材は、上記混色着色層や後述する無混色着色層を形成可能なものであれば、特に限定されるものではなく、一般的なカラーフィルタを製造する際に用いられる基材と同様とすることができる。
【００４４】
ｂ．無混色着色層形成工程
次に、本発明における無混色着色層形成工程について説明する。本発明における無混色着色層形成工程は、上述した混色着色層のように２色以上の着色層形成用塗工液を混色させずに、１色の着色層形成用塗工液により形成される着色層からなる画素部を形成する工程である。
【００４５】
上記無混色着色層形成工程により形成される画素部の色は、上記混色着色層形成工程により形成された混色着色層からなる画素部の色に応じて決定される。
【００４６】
例えば上述したように、混色着色層を青色と緑色との組み合わせで形成した場合、混色着色層からなる画素部はシアンを示すため、図２に例示するように、シアン画素部Ｃ以外の無混色着色層からなる画素部としては、赤色着色層４Ｒからなる赤色画素部Ｒ、緑色着色層４Ｇからなる緑色画素部Ｇ、および青色着色層４Ｂからなる青色画素部Ｂが形成される。また、図３に例示するように、シアン画素部Ｃ以外の無混色着色層からなる画素部として、赤色着色層４Ｒからなる赤色画素部Ｒ、緑色着色層４Ｇからなる緑色画素部Ｇ、青色着色層４Ｂからなる青色画素部Ｂおよび黄色着色層４Ｙからなる黄色画素部Ｙが形成される。
【００４７】
また例えば上述したように、混色着色層を青色と黄色との組み合わせで形成した場合、混色着色層からなる画素部は緑色を示すため、図４に例示するように、緑色画素部Ｇ以外の無混色着色層の画素部としては、赤色着色層４Ｒからなる赤色画素部Ｒ、黄色着色層４Ｙからなる黄色画素部Ｙ、および青色着色層４Ｂからなる青色画素部Ｂが形成される。
【００４８】
さらに、例えば上述したように、混色着色層を青色と緑色との組み合わせ、および黄色と緑色との組み合わせで形成した場合、混色着色層からなる画素部はそれぞれシアンおよび黄緑色を示すため、図５に例示するように、シアン画素部Ｃおよび黄緑色画素部ＧＹ以外の無混色着色層からなる画素部としては、赤色着色層４Ｒからなる赤色画素部Ｒ、青色着色層４Ｂからなる青色画素部Ｂおよび黄色着色層４Ｙからなる黄色画素部Ｙが形成される。
【００４９】
また、上記無混色着色層形成工程は、上記混色着色層工程の前に行われても良く、また上記混色着色層形成工程の後に行われても良いが、上記混色着色層工程と同時に行われることが好ましい。ここで、無混色着色層形成工程と混色着色層形成工程とが同時に行われる場合とは、上述した混色着色層形成工程の項で説明したように混色着色層の形成に用いられる着色層形成用塗工液が、無混色着色層の形成にも用いられる場合や、複数の着色層形成用塗工液を同時に吐出させることが可能なインクジェット装置を用いて、混色着色層と無混色着色層とに用いられる着色層形成用塗工液を同時に塗布する場合等が挙げられる。
【００５０】
なお、上記無混色着色層形成工程において用いられる着色層形成用塗工液の材料等に関しては、上述した混色着色層形成工程に記載したものと同様とすることができるので、ここでの説明は省略する。また、上記無混色着色層の膜厚は、所望の色味となるよう適宜調整して決定されるものであり、結果的に混色着色層と同等の膜厚であってもよく、また異なる膜厚であってもよい。このような膜厚の調整は、インクジェット方式において着色層形成用塗工液の吐出量を調整することにより容易に行うことができる。
【００５１】
２．その他の工程
本発明のカラーフィルタの製造方法においては、上述した着色層形成工程以外に必要な工程を有していてもよい。例えば上記着色層間に遮光部を形成する遮光部形成工程、上記着色層上に透明電極層を形成する透明電極層形成工程等、必要な工程を有していてもよい。上記遮光部形成工程や、透明電極層形成工程等については、一般的なカラーフィルタの製造方法における各工程と同様とすることができるので、ここでの詳しい説明は省略する。
【００５２】
Ｂ．カラーフィルタ
次に、本発明のカラーフィルタについて説明する。本発明のカラーフィルタは、基材と、上記基材上にパターン状に形成された遮光部と、上記遮光部の開口部にインクジェット方式により形成された赤色、緑色および青色を少なくとも含む４色以上の画素部とを有するカラーフィルタであって、少なくとも１色の上記画素部が、２色以上の着色層を積層してなる積層着色層からなり、上記積層着色層の少なくとも１色の着色層が、他色の上記画素部を構成する着色層と同色であることを特徴とするものである。
【００５３】
本発明のカラーフィルタは、例えば図２に示すように、基材１と、上記基材１上にパターン状に形成された遮光部２と、青色着色層４Ｂおよび緑色着色層４Ｇの２色の着色層を積層してなる積層着色層５からなるシアン画素部Ｃと、赤色着色層４Ｒからなる赤色画素部Ｒと、緑色着色層４Ｇからなる緑色画素部Ｇと、青色着色層４Ｂからなる青色画素部Ｂとから構成されるものである。
【００５４】
本発明によれば、上記積層着色層が２色以上の着色層を積層してなることにより、色再現領域の拡大が可能となる。これは、２色以上の着色層を積層して混色させた場合、ｘｙ色度図において、積層着色層からなる画素部が示す色の色座標は、常に積層させた色の色座標同士を結んだ直線よりも外側に位置することとなるからである。したがって、本発明によれば、色再現領域が広くなるため、色再現性に優れたカラーフィルタとすることが可能となる。
【００５５】
また、本発明のカラーフィルタにおける積層着色層は、着色層を積層させることにより混色させたものであることから、色ムラの少ない積層着色層からなる画素部とすることができる。したがって、表示ムラの生じ難いカラーフィルタとすることができる。
【００５６】
さらに、本発明によれば、４色以上の画素部を構成する着色層がインクジェット方式により形成されたものとすることから、フォトリソグラフィー法と比較して、製造工程数が少ないため、簡便に製造されたカラーフィルタとすることが可能となる。また、積層着色層の少なくとも１色の着色層が、他色の画素部を構成する着色層と同色であることにより、製造工程数を少なくすることが可能となるため、効率よく製造されたカラーフィルタとすることができる。
以下、本発明のカラーフィルタについて、各構成に分けて説明する。なお、本発明における基材、遮光部等については、上述した「Ａ．カラーフィルタの製造方法」で説明したものと同様とすることができるので、ここでの説明は省略する。
【００５７】
１．画素部
まず、本発明のカラーフィルタにおける画素部について説明する。本発明における画素部は、赤色、緑色および青色を少なくとも含む４色以上の画素部からなるものであって、少なくとも１色の画素部が、２色以上の着色層を積層してなる積層着色層からなるものである。このような画素部は、通常、２色以上の着色層を積層してなる積層着色層と、１色の着色層からなる単層着色層とで構成される。
【００５８】
また、本発明のカラーフィルタにおける画素部は、赤色、緑色、および青色を少なくとも含む４色以上の画素部により構成されるものであれば特に限定されるものではないが、製造効率および実用性の面から、通常４色〜６色程度、中でも４色〜５色程度であることが好ましい。
以下、本発明における画素部に含まれる積層着色層および単層着色層について、詳しく説明する。
【００５９】
ａ．積層着色層
まず、本発明における積層着色層について説明する。本発明における積層着色層は、２色以上の着色層が積層してなるものであり、少なくとも１色の着色層が他色の画素部を構成する着色層と同色であるものである。また、この積層着色層は、本発明のカラーフィルタに形成された４色以上の全画素部のうち少なくとも１色の画素部を構成するものである。
【００６０】
上記積層着色層を構成する着色層としては、２色以上の着色層であれば特に限定されるものではないが、本発明においては、２色〜３色の着色層であることが好ましく、特に２色の着色層であることが好ましい。積層数が多すぎると、工程が煩雑になる場合があるからである。
【００６１】
本発明においては、上記積層着色層を構成する２色以上の着色層のうち、少なくとも１色の着色層が、他色の画素部を構成する着色層と同色であるものであるが、中でも上記積層着色層を構成する着色層のうちより多くの色が、他の着色層と同色であることが好ましい。積層着色層を構成する着色層が、他の着色層と同色であることにより、全ての着色層の形成に使用する着色層形成用塗工液の色数を少なくすることができるため、安価に形成された着色層とすることができるからである。また、着色層の形成の際、同じ着色層形成用塗工液を使用して形成される着色層を同時に塗布することができるため、工程数を減らすことが可能となり、効率よく形成された着色層とすることができるからである。ここで、他色の画素部を構成する着色層とは、他の積層着色層を構成する着色層であってもよく、１色の着色層からなる単層着色層であってもよい。このような積層着色層を構成する２色以上の着色層のうち、少なくとも１色の着色層が、他色の画素部を構成する着色層と同色であるカラーフィルタとしては、例えば図２〜図５に示すものを挙げることができる。
【００６２】
また、本発明においては、上記積層着色層が、４色以上の画素部のうち１色以上の画素部をなすものであればよく、例えば１色であってもよく、２色であってもよく、全色であってもよい。中でも本発明においては、１色または２色程度の画素部が積層着色層からなるものとすることが好ましい。積層着色層が多すぎると、製造効率上好ましくないからである。
【００６３】
上記積層着色層を構成する着色層の色の組み合わせとしては、組み合わせにより得られる積層着色層からなる画素部が所望の色となるよう適宜選択されるものである。このような積層される個々の着色層の色としては、一般的なカラーフィルタの着色層と同色とすることができ、例えば赤色、青色、緑色、黄色、シアンおよびマゼンタ等を挙げることができる。
【００６４】
本発明においては、上記積層着色層の少なくとも１色の着色層が、赤色、青色、または緑色であることが好ましい。これにより、３原色である赤色、青色および緑色の画素部を形成しやすいものとすることができるからである。
【００６５】
また、上記積層着色層を構成する着色層の色の組み合わせとして好適なものは、青色と緑色との組み合わせ、青色と黄色との組み合わせ、および緑色と黄色との組み合わせを挙げることができる。このような色を組み合わせて得られる積層着色層からなる画素部とすることにより、色再現域をより広くすることができ、色再現性に優れたカラーフィルタとすることが可能となるからである。なお、青色着色層と緑色着色層とを組み合わせることにより得られる画素部はシアンを表現することができ、青色着色層と黄色着色層とを組み合わせることにより得られる画素部は緑色を表現することができ、緑色着色層と黄色着色層とを組み合わせることにより得られる画素部は黄緑色を表現することができる。
【００６６】
また、積層着色層を構成する２色以上の着色層それぞれの膜厚としては、得られる画素部が所望の色味となるよう適宜調整して決定されるものである。このような着色層の膜厚差による画素部の色味の調整は、積層着色層形成の際、インクジェット方式において各着色層形成用塗工液の吐出量を調整することにより容易に行うことができる。
【００６７】
なお、上述したような２色以上の着色層の積層は、走査電子顕微鏡（ＳＥＭ）等を用いて観察することにより、確認することができる。
【００６８】
なお、本発明における積層着色層の形成方法については、上述した「Ａ．カラーフィルタの製造方法」で説明した着色層を積層することにより形成される混色着色層を形成する方法と同様とすることができる。
【００６９】
ｂ．単層着色層
次に、本発明における単層着色層について説明する。本発明における単層着色層は、１色の着色層からなる単層の着色層である。
【００７０】
このような単層着色層からなる画素部の色としては、上記積層着色層からなる画素部の色に応じて決定される。
【００７１】
例えば図２に示すように、青色着色層４Ｂと緑色着色層４Ｇとを積層させた積層着色層５からなるシアン画素部Ｃとした場合、単層着色層として、赤色着色層４Ｒからなる赤色画素部Ｒ、緑色着色層４Ｇからなる緑色画素部Ｇ、および青色着色層４Ｂからなる青色画素部Ｂを形成し、赤、緑、青およびシアンの４色の画素部を有するカラーフィルタとすることができる。
【００７２】
また、例えば図３に示すように、青色着色層４Ｂと緑色着色層４Ｇとを積層させた積層着色層５からなるシアン画素部Ｃとした場合、単層着色層として、赤色着色層４Ｒからなる赤色画素部Ｒ、緑色着色層４Ｇからなる緑色画素部Ｇ、青色着色層４Ｂからなる青色画素部Ｂ、および黄色着色層４Ｙからなる黄色画素部Ｙを形成し、赤、緑、青、黄およびシアンの５色の画素部を有するカラーフィルタとすることができる。
【００７３】
さらに、例えば図４に示すように、青色着色層４Ｂと黄色着色層４Ｙとを積層させた積層着色層５からなる緑色画素部Ｇとした場合、単層着色層として、赤色着色層４Ｒからなる赤色画素部Ｒ、黄色着色層４Ｙからなる黄色画素部Ｙ、および青色着色層４Ｂからなる青色画素部Ｂを形成し、赤、緑、青および黄色の４色の画素部を有するカラーフィルタとすることができる。
【００７４】
さらにまた、例えば図５に示すように、青色着色層４Ｂと緑色着色層４Ｇとを積層させた積層着色層５からなるシアン画素部Ｃとし、さらに黄色着色層４Ｙと緑色着色層４Ｇとを積層させた積層着色層５からなる黄緑色着色層ＧＹとした場合、単層着色層として、赤色着色層４Ｒからなる赤色画素部Ｒ、青色着色層４Ｂからなる青色画素部Ｂ、および黄色着色層４Ｙからなる黄色画素部Ｙを形成し、赤、黄緑、青、黄およびシアンの５色の画素部を有するカラーフィルタとすることができる。
【００７５】
このような単層着色層の形成方法としては、上述した「Ａ．カラーフィルタの製造方法」の項で説明した無混色着色層の形成方法と同様とすることができるので、ここでの説明は省略する。
【００７６】
２．カラーフィルタ
次に、本発明のカラーフィルタについて説明する。本発明のカラーフィルタは、上述したような画素部、遮光部および基材を有するものであれば、特に限定されるものではなく、例えば透明電極層、配向膜、保護層等を必要に応じて有していてもよい。
【００７７】
なお、本発明は上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００７８】
以下に実施例を示し、本発明をさらに具体的に説明する。
【００７９】
[実施例１]
（撥液性遮光部の形成）
イソプロピルアルコール３ｇ、フルオロアル０Ｅ（商品名）、Ｎ−[３−（トリメトキシシリル）プロピル]−Ｎ−エチルパーフルオロオクタンスルホンアミドのイソプロピルエーテル５０質量％溶液）０．０７ｇ、酸化チタンゾル（石原産業（株）製；ＳＴＫ−０１（商品名））３ｇ、シリカゾル（日本合成ゴム（株）製；グラスカＨＰＣ７００２（商品名））０．６ｇ、およびアルキルアルコキシシラン（日本合成ゴム（株）製；ＨＰＣ４０２Ｈ（商品名））０．２ｇを混合し、１００℃で２０分間攪拌した。この溶液を厚さ０．７ｍｍのブラックマトリクス付き無アルカリガラス基板上にスピンコーティング法によりコートし、２０分間１５０℃で加熱後、厚さ０．１５μｍの光触媒含有層を得た。
この光触媒含有層表面にフォトマスクを介して超高圧水銀ランプにより７０ｍＷ／ｃｍ２（３５６ｎｍ）の照度で、画素部形成領域に３分間紫外線照射を行い、濡れ性を変化させた。未露光部および露光部の水に対する接触角を接触角測定器（協和界面科学社製ＣＡ−Ｚ型）により測定した結果、未露光部では７０度であり、露光部（画素部形成領域）では９度であった。
【００８０】
（着色層形成工程）
<着色層形成用塗工液の調製>
着色層形成用塗工液として、顔料５重量部、溶剤２０重量部、重合開始剤５重量部、ＵＶ硬化樹脂７０重量部を含むＲＧＢ各色のＵＶ硬化型多官能アクリレートモノマーインクを用いた。ここで、赤色、緑色、および青色の各インクについて、溶剤としてはポリエチレングリコールモノメチルエチルアセテート、重合開始剤としてはイルガキュア３６９（商品名、チバ・スペシャリティー・ケミカルズ（株）製）、ＵＶ硬化樹脂としてはＤＰＨＡ（ジペンタエリスリトールヘキサアクリレート（日本化薬（株）製）を用いた。また、顔料としては、赤色インクについてはＣ．Ｉ．Ｐｉｇｍｅｎｔ Ｒｅｄ １７７、緑色インクについてはＣ．Ｉ．Ｐｉｇｍｅｎｔ Ｇｒｅｅｎ ３６＋Ｃ．Ｉ．Ｐｉｇｍｅｎｔ Ｙｅｌｌｏｗ １５０、青色インクについてはＣ．Ｉ．Ｐｉｇｍｅｎｔ Ｂｌｕｅ １５＋Ｃ．Ｉ．Ｐｉｇｍｅｎｔ Ｖｉｏｌｅｔ ２３をそれぞれ用いた。
【００８１】
<着色層の形成>
上記赤色着色層形成用塗工液（上記赤色インク）をインクジェット装置を用いて、赤色画素部形成領域に塗布し、これにＵＶ処理を行い硬化させて赤色着色層を形成した。
次に、上記緑色着色層形成用塗工液（上記緑色インク）を、インクジェット装置を用いて、緑色画素部形成領域およびシアン画素部形成領域に同時に塗布し、これにＵＶ処理を行い硬化させて、緑色着色層を形成した。この際、シアン画素部形成領域上での吐出速度を緑色画素部形成領域上での吐出速度の半分とした。
さらに、上記青色着色層形成用塗工液（上記青色インク）を、インクジェット装置を用いて、青色画素部形成領域およびシアン画素部形成領域に同時に塗布し、これにＵＶ処理を行い硬化させて、青色着色層を形成した。この際、シアン画素部形成領域上での吐出速度を青色画素部形成領域上での吐出速度の半分とした。
このようにして、赤色着色層からなる赤色画素部、緑色着色層からなる緑色画素部、青色着色層からなる青色画素部、および緑色着色層と青色着色層との混色着色層（積層着色層）からなるシアン画素部を形成した。
【００８２】
以上の工程により形成したカラーフィルタを用いて液晶表示装置を作製し、各画素部の表示色単独での色度を測定したところ、ｘｙ色度表示にて、下記表１に示す通りとなった。また、この４色画素部による色再現可能な範囲として、色再現表示規格であるＮＴＳＣ比にて、約９３％となった。
【００８３】
[比較例１]
実施例１と同様に遮光部を形成した後、実施例１で使用した着色層形成用塗工液を用いて、実施例１と同様の手順で赤色画素部、緑色画素部および青色画素部の３色の画素部を形成し、カラーフィルタを得た。このカラーフィルタを用いて液晶表示装置を作製したところ、各画素部の表示色単独での色度は下記表１に示す通りとなった（実施例１の赤色画素部、緑色画素部、青色画素部の３色とそれぞれ同等）。また、この３色の画素部によって、色再現可能な範囲は、ＮＴＳＣ比にて約７８％となった。
【００８４】
【表１】
2008165050.tif 000003
【図面の簡単な説明】
【００８５】
【図１】本発明のカラーフィルタの製造方法の一例を示す工程図である。
【図２】本発明により製造されるカラーフィルタの一例を示す概略断面図である。
【図３】本発明により製造されるカラーフィルタの他の例を示す概略断面図である。
【図４】本発明により製造されるカラーフィルタの他の例を示す概略断面図である。
【図５】本発明により製造されるカラーフィルタの他の例を示す概略断面図である。
【図６】本発明により製造されるカラーフィルタを説明するためのｘｙ色度図である。
【符号の説明】
【００８６】
１…基材
２…遮光部
３…混色着色層
４Ｒ…赤色着色層
４Ｇ…緑色着色層
４Ｂ…青色着色層
４Ｙ…黄色着色層
５…積層着色層
１０ａ…青色着色層形成用塗工液
１０ｂ…緑色着色層形成用塗工液
Ｒ…赤色画素部
Ｇ…緑色画素部
Ｂ…青色画素部
Ｃ…黄色画素部
Ｙ…黄色画素部
ＧＹ…黄緑色画素部
【図１】
2008165050.tif 000004
【図２】
2008165050.tif 000005
【図３】
2008165050.tif 000006
【図４】
2008165050.tif 000007
【図５】
2008165050.tif 000008
【図６】
2008165050.tif 000009